(57)【要約】【課題】本発明の目的は、異物故障が少ない、セルロースエステルフィルムの製造方法を提供することである。【解決手段】溶液流延法によって光学フィルムを製造する工程において、主ドープにインライン添加される添加液が見掛比重が７０ｇ／リットル以上である二酸化珪素粒子を含むものであって、少なくとも２種類以上の、デプスタイプであり、かつＪＩＳ  Ｚ  ８９０１に規定される試験用粉体１の８種の０．５ｐｐｍ水分散液を濾過したときの５〜１０μｍの粒子捕集率が２０〜６０％であるカートリッジフィルターであり、かつポリプロピレンまたはステンレス鋼よりなるコアに長繊維を巻きつけた糸巻きタイプのフィルターで濾過された後、インライン添加される直前に、絶対濾過精度３０〜６０μｍで、かつ空孔率ε＝６０〜８０％の金属製フィルターで濾過された後、インライン添加されるセルロースエステルフィルムの製造方法によって達成される。【選択図】なし【特許請求の範囲】
【請求項１】
溶液流延法によって光学フィルムを製造する工程において、主ドープにインライン添加される添加液が見掛比重が７０ｇ／リットル以上である二酸化珪素粒子を含むものであって、少なくとも２種類以上の、デプスタイプであり、かつＪＩＳ  Ｚ  ８９０１に規定される試験用粉体１の８種の０．５ｐｐｍ水分散液を濾過したときの５〜１０μｍの粒子捕集率が２０〜６０％であるカートリッジフィルターであり、かつポリプロピレンまたはステンレス鋼よりなるコアに長繊維を巻きつけた糸巻きタイプのフィルターで濾過された後、インライン添加される直前に、絶対濾過精度３０〜６０μｍで、かつ空孔率ε＝６０〜８０％の金属製フィルターで濾過された後、インライン添加されていることを特徴とするセルロースエステルフィルムの製造方法。
【請求項２】
前記二酸化珪素粒子の一次粒子径が２０ｎｍ以下であることを特徴とする請求項１記載のセルロースエステルフィルムの製造方法。
【請求項３】
請求項１または２に記載のセルロースエステルフィルムの製造方法によって製造されたことを特徴とするセルロースエステルフィルム。
【発明の詳細な説明】
【技術分野】
【０００１】
本発明は、光学用途に利用される光学フィルム及びその製造方法に関するものであり、特に液晶表示装置等に用いられる偏光板用保護フィルム、位相差フィルム、視野角拡大フィルム、プラズマディスプレイに用いられる反射防止フィルムなどの各種機能フィルム、又、有機ＥＬディスプレイ等で使用される各種機能フィルム等にも利用することができる光学フィルム及びその製造方法に関するものである。
【背景技術】
【０００２】
近年、ノートパソコンの薄型軽量化、高精細化の開発が進んでいる。それに伴って、液晶用偏光板用の保護フィルムもますます薄膜化の要求が強くなってきている。偏光板用保護フィルムには、一般的にセルロースエステルフィルムが広く使用されている。
【０００３】
セルロースエステルフィルムには滑り性（耐ブロッキング）の改善や耐傷性の改善のために、特許文献１などに記載されている様に種々の粒子等を含有させたり、塗布したりすることが知られている。
【０００４】
また、特許文献２には、上記目的で含有させる微粒子の凝集を改善するために、表面にメチル基を有する粒子を採用する添加方法が提案されている。しかしながら、高精細化に伴って、今まで問題とならなかったわずかな微粒子の凝集物が異物として、問題となっている。
【特許文献１】特開平１−２９９８４７号公報
【特許文献２】特開平７−０１１０５５号公報
【発明の開示】
【発明が解決しようとする課題】
【０００５】
本発明は上記の事情に鑑みてなされたものであり、その目的は、異物故障が少なく、生産性にも優れたセルロースエステルフィルムおよびその製造方法を提供することである。
【課題を解決するための手段】
【０００６】
本発明の上記目的は、以下の手段により達成される。
【０００７】
（１）溶液流延法によって光学フィルムを製造する工程において、主ドープにインライン添加される添加液が見掛比重が７０ｇ／リットル以上である二酸化珪素粒子を含むものであって、少なくとも２種類以上の、デプスタイプであり、かつＪＩＳ  Ｚ  ８９０１に規定される試験用粉体１の８種の０．５ｐｐｍ水分散液を濾過したときの５〜１０μｍの粒子捕集率が２０〜６０％であるカートリッジフィルターであり、かつポリプロピレンまたはステンレス鋼よりなるコアに長繊維を巻きつけた糸巻きタイプのフィルターで濾過された後、インライン添加される直前に、絶対濾過精度３０〜６０μｍで、かつ空孔率ε＝６０〜８０％の金属製フィルターで濾過された後、インライン添加されていることを特徴とするセルロースエステルフィルムの製造方法により達成される。
【０００８】
（２）前記（１）のセルロースエステルフィルムの製造方法によって製造されたことを特徴とするセルロースエステルフィルムフィルムにより達成される。
【発明の効果】
【０００９】
液晶表示装置、有機ＥＬディスプレイ、プラズマディスプレイ等の各種表示装置に偏光板用保護フィルム、位相差フィルム、視野角拡大フィルム、反射防止フィルム等として用いられる異物故障の少ない高品質の光学フィルムが得られる。
【発明を実施するための最良の形態】
【００１０】
以下に本発明について詳細に説明する。
【００１１】
本発明において、主ドープとは、本発明のセルロースエステルフィルムを製造する際のドープ液であり、添加液と区別するために主ドープと呼ぶ。添加液は樹脂成分を高濃度で含有するドープ液と容易に混合せしめるために、ドープ液と同様の樹脂成分を混合する場合があり、これと区別するためフィルム形成樹脂成分の大部分を含む添加液ではないドープ液を主ドープと呼ぶ。
【００１２】
光学フィルムの製造時に混入する微粒子の凝集物（異物）の除去に関連した技術として、これまで、例えば、前記特開平７−１１０５５にあるように主ドープを濾過処理する記載はあるが、主ドープに添加する添加液の濾過に関する記載はない。
【００１３】
特に、微粒子の分散液または微粒子の含有されている添加液の凝集物が問題になる場合、フィルターによって取り除くことは容易に考えられる。しかし、我々の鋭意研究の結果、セルロースエステルフィルムの添加液中の凝集物を取り除くためにはフィルターの構造、細かさなどの条件を適正にすることが重要であることがわかった。通常のフィルタリングにおいては細かいフィルターを使用してフィルタリングを行えば凝集物が減少し、又細かすぎるフィルターを使用するとフィルターが目詰まる。しかし、セルロースエステルフィルムに添加する微粒子の含有されている添加液は細かすぎるフィルターを使用してもフィルターは目詰まらず、凝集物が増加してしまうことを見いだし、この発明にいたったものである。
【００１４】
また濾過や主ドープへの添加に使用するポンプにおいても通常使用されるギヤポンプでは長時間使用したとき、凝集を発生させることを見いだし、この発明にいたったものである。
【００１５】
フィルターはそのメディア構造からサーフェイスタイプとデプスタイプの２つに大きく分類することができる。サーフェイスタイプは被濾過物の通過するメディアの距離が短く、表面の目開きで除去できる粒子の大きさが決まるタイプをいう。本発明においてはサーフェイスタイプのフィルターは長時間使用すると表面でゲル状凝集物同士が接触し、さらに大きな凝集物に成長し、圧力上昇によってフィルターを通過してしまうため、凝集物を除去できず増加させてしまうことが我々の研究で明らかになった。
【００１６】
サーフェイスタイプとしては、例えばアドバンテック東洋（株）製濾紙プリーツカートリッジフィルターＴＣタイプやふるいに使用されている金属メッシュなどがあげられる。
【００１７】
他方デプスタイプのフィルターは深層濾過または体積濾過とも言い、メディアの厚さをある程度持たせたものである。このタイプのフィルターはフィルター部分での凝集物同士が接触する可能性が、サーフェイスタイプに比べて低く、大きなゲル状凝集物を生成しにくく、長時間使用しても圧力上昇も少なく、又、ゲル状凝集物を除去することができるため好ましい。
【００１８】
デプスタイプとしては、例えばアドバンテック東洋（株）製ワインドカートリッジフィルターＴＣＷタイプ、デプスカートリッジフィルターＴＣＰＤタイプや日本精線（株）製ファインポアＮＦシリーズなどがあげられる。
【００１９】
これらインライン添加される添加液は少なくとも孔径の異なった２種類以上のデプスフィルターで濾過されることがサイズの異なった種々の凝集物に対し有効に濾過を行うとが出来るので好ましく、又、劣化が少なく好ましい。
【００２０】
これら、後述する図１や図３のフィルター１２に使用されるフィルターはＪＩＳ  Ｚ  ８９０１に規定される試験用粉体１の８種の０．５ｐｐｍ水分散液を濾過したときの５〜１０μｍの粒子捕集率が２０〜６０％のフィルターであることが好ましく、添加液はこれらのフィルターで濾過された後、インライン添加されていることが好ましい。粒子捕集率としては３０〜５０％がさらに好ましい。粒子捕集率が少ない方が凝集を成長させることがない点が好ましく、粒子捕集率が多い方が凝集を除去する点で好ましい。粒子捕集率２０〜６０％としては、例えばアドバンテック東洋（株）製ワインドカートリッジフィルターＴＣＷ−１Ｎ、同３Ｎ、同５Ｎ、同１０Ｎ、同２５Ｎ、同５０Ｎ、プリーツカートリッジフィルターＴＣＰＥ−１０、同３０などがあげられる。粒子捕集率３０〜５０％としては、例えばアドバンテック東洋（株）製ワインドカートリッジフィルターＴＣＷ−３Ｎ、同５Ｎ、同１０Ｎ、同２５Ｎなどがあげられる。また、粒子捕集率２０〜６０％のフィルターを粒子捕集率の少ないフィルターで濾過した後、粒子捕集率の多いフィルターでさらに濾過することが凝集を成長させることなく、凝集を除去する点でもっとも好ましい。粒子捕集率は以下のように定義する。
【００２１】
（粒子捕集率）
ＪＩＳ  Ｚ８９０１に規定される試験用粉体１の８種（使用材料  関東ローム）の０．５ｐｐｍ水分散液を１０リットル／ｍｉｎで濾過し、自動粒子カウンターにて原液及び濾液の粒子数を計測し、５〜１０μｍの粒子捕集率を求めた。この時使用したフィルターはサイズ２５０ｍｍ×φ６０のものを１本用い濾過を行った。濾過回数は１回であった。
【００２２】
粒子捕集率（％）＝（原液中の個数−濾液中の個数）／（原液中の個数）×１００
本発明の光学フィルムを得るには、溶液流延法によってこれを製造する工程で、主ドープにインライン添加される添加液を濾過するフィルターとして、上記に定義されるフィルター用い、その後、インライン添加する。
【００２３】
このフィルターにおいてもデプスタイプのフィルターが前記の理由により好ましい。
【００２４】
フィルターは濾材構造によってメンブランタイプと糸巻きタイプに分けられる。メンブランタイプは濾材にある一定の大きさと分布を持った穴が多くあいているタイプで、同じ大きさと分布を持った穴があいた濾材を何枚か重ねるとメンブランタイプでサーフェイスタイプのフィルターとなり、外側からコアに向かって濾材の穴の大きさを徐々に小さくした濾材を何枚かある程度の厚み（１０〜２０ｍｍ）になるように重ねて作るとメンブランタイプでデプスタイプのフィルターができる。
【００２５】
メンブランタイプとしては、例えばアドバンテック東洋（株）製メンブランカートリッジフィルターＴＣＦタイプ、プリーツカートリッジフィルターＴＣＰＥタイプなどがあげられる。
【００２６】
糸巻きタイプは濾材に一定の空隙を持ったエンドレスの例えばポリプロピレンの様な長繊維を撚糸せずに使用し、コアに一定の密度で巻きつけたもので、芯となるコアから密度勾配を持たせずに巻きつければ、サーフェイスタイプとなり、濾材の空隙を変化させたり、密度勾配を持たせる等、コア方向に細かくしていけば、デプスタイプのフィルターとなる。糸巻きタイプとしては、例えばアドバンテック東洋（株）製ワインドカートリッジフィルターＴＣＷタイプなどがある。（コアとは濾材の糸やメンブランを巻き付ける中空の芯のことである）
本発明のインライン添加液に含まれる凝集は２次、３次凝集のゲル状であるため、メンブランタイプの濾材では凝集（物）が抜けやすく、糸巻きタイプの方が凝集（物）の捕捉力に優れていて好ましい。
【００２７】
このタイプのフィルターにおいてもデプスタイプのフィルターが前記の理由により好ましい。
【００２８】
又、フィルターの、濾材としてはポリプロピレンであることが、耐溶剤性の観点で好ましい。又、フィルターのコア材料としてはポリプロピレンまたはステンレス鋼が好ましく、中でもステンレス鋼がより好ましい。ステンレス鋼は長時間使用しても溶剤でコアが膨潤しにくく、締め付け部から凝集物が抜けることがないため好ましく、これらのフィルターを用いて、添加液を濾過した後、主ドープにインライン添加することが好ましい。
【００２９】
これらのフィルターによる濾過はある回数を設けた方が凝集物の除去の効果が向上する。しかしながら、多すぎても工数の割に効果が少なくなるので濾過する回数としては３〜１０回が好ましい。
【００３０】
本発明の光学フィルムの製造方法においては、主ドープ液に添加液をインラインミキサーで混合する直前に（直前の工程において）、絶対濾過精度３０〜６０μｍの金属製フィルターで濾過することが好ましい。直前とは、工程的にいえば、直前に濾過工程があることであり、フローからいえば、濾過の直後、連続的に、添加液が停滞することなく例えばストックタンクや送液ポンプ等を介さないでインラインミキサーに送られ主ドープ液と混合されるということである。それにより液の停滞や、送液ポンプにより新たに凝集物が発生しないことが好ましい。これらのフィルターはインラインミキサーの直前に配設されており、例えばフィルター交換等に伴い経路から発生する大きな凝集物を送液中の添加液から、一度の濾過で、比較的大きな異物を確実にとるためのフィルターで、前記の絶対濾過精度を有する長期に亘り使用が可能な耐溶剤性を有する金属製のフィルターが好ましい。金属としては耐久性の観点からステンレス鋼が好ましい。又、これらのフィルターは前記のデプスタイプのフィルターと異なり、設置後は余り頻繁に交換しないことが好ましく、従って目詰まりの観点からε＝６０〜８０％の空孔率を有していることが好ましい。
【００３１】
従って、最も好ましくは、絶対濾過精度３０〜６０μｍであって、かつ空孔率ε＝６０〜８０％の金属製フィルターで濾過する事であり、これにより、長期に亘り、確実に粗大な異物を確実に除くことができ好ましい。絶対濾過精度３０〜６０μｍでかつ空孔率ε＝６０〜８０％の金属製フィルターとしては、例えば、日本精線（株）製ファインポアＮＦシリーズのＮＦ−１０、同ＮＦ−１２、同ＮＦ−１３などがあげられる。
【００３２】
これら、後述する図２や図３においてインライン添加される直前に設けられたフィルター１５は絶対濾過精度３０〜６０μｍの金属フィルターで濾過されることが好ましく、４０〜５０がさらに好ましい。絶対濾過精度が小さい方が凝集を取り除く能力に優れるため好ましく、大きい方が長時間使用しても差圧の上昇が少なく、フィルター交換頻度が少なくでき、生産性に優れる点で好ましい。
【００３３】
（絶対濾過精度）
絶対濾過精度は以下のように定義される。ＪＩＳ  Ｚ  ８９０１に規定される試験用粉体２のガラスビーズと純水をビーカーに入れ、スターラーで撹拌しながら、図４に示すような装置で吸引濾過を行う。ここにおいて、Ａが測定しようとするフィルター試料、Ｂが原液をそしてＣが濾液を表す。原液はスターラーで攪拌されており、Ｐの低圧真空ポンプにより大気圧から−３．９９ｋＰａの圧力に維持されて濾過が行われる。Ｖは開閉できるバルブを表す。この時の原液と濾液のガラスビーズの個数を顕微鏡で観察し、以下の式で粒子捕集率を求める。粒子捕集率９５％の時の粒子径を絶対濾過精度とした。
【００３４】
粒子捕集率（％）＝（原液中の個数−濾液中の個数）／（原液中の個数）×１００
（空孔率）
これらのフィルターは空孔率ε＝６０〜８０％であることが好ましく、６５〜７５％がさらに好ましい。空孔率の大きい方がと圧力損失が小さくなる点で好ましく、空孔率の小さい方が耐圧性に優れるため好ましい。空孔率を求めるには、まずフィルターを表面張力の低い溶媒中に浸漬し、フィルター中の空気を取り除き、溶媒の増加した量からフィルターの空孔量を求め、フィルターの体積で割れば、算出することができる。
【００３５】
金属製フィルターの材質としてはステンレス鋼が好ましい。長時間の使用しても溶剤でコアが膨潤しにくく、締め付け部から凝集物が抜けることがない等のため好ましい。
【００３６】
従って本発明の最も好ましい態様においては、主ドープにインライン添加され
る添加液を、ＪＩＳ  Ｚ  ８９０１に規定される試験用粉体１の８種の０．５ｐｐｍ水分散液を濾過したときの５〜１０μｍの粒子捕集率が２０〜６０％であるカートリッジフィルターであって、かつポリプロピレンまたはステンレス鋼よりなるコアに長繊維を巻きつけた糸巻きタイプの、少なくとも２種類以上の、デプスタイプフィルターにより濾過した後、更にインライン添加される直前に、絶対濾過精度３０〜６０μｍで、かつ空孔率ε＝６０〜８０％の金属製フィルター（好ましくはステンレス製）で濾過された後、インライン添加されることである。
【００３７】
本発明の溶液流延法によって光学フィルムを製造する工程においては、主ドープにインライン添加される添加液を先ず、フィルターの単位面積あたりの流量１０ｍｌ／ｍｉｎ／ｃｍ2以下で濾過することにより凝集物を取り除く。この流量は添加液の種類により、又、微粒子成分の種類により用いるフィルターをかえて実施することが好ましく、前述のように好ましくは複数回の濾過を行い、凝集物を添加液から除く工程であり、なるべく早く添加液を調製することが生産性の上からも好ましく、前記の値迄の比較的流量の多いところで濾過を行う方が、本発明光学フィルムの製造の生産性の上からは好ましい。
【００３８】
又、更に、インライン添加される直前に設けられた金属フィルターはフィルターの単位面積あたりの流量で１ｍｌ／ｍｉｎ／ｃｍ2以下という、前記添加液から凝集物を除くためのフィルターに比べ、流延にあわせた比較的遅い速度で濾過することが好ましい。設置後は余り頻繁に交換しないことから、余り速い流量での濾過はこの場合はフィルターの目詰まりが起きやすくなるので余り好ましくない。これにより大きな異物を取り除くというフィルターの目的を長期に亘り維持できる。
【００３９】
前記のような濾過を行うときの差圧は２００ｋＰａ以下であることが好ましい。差圧２００ｋＰａ以下で行うことにより凝集物の捕捉を安定的に行うことができる。差圧が２００ｋＰａを越えてしまうと、フィルターに捕捉していた凝集物がフィルターから一部抜けて液中に混入するため、差圧２００ｋＰａ以下で行うことが好ましい。１００ｋＰａ以下がさらに好ましい。本発明における濾過を行う時の差圧とは、フィルターの入り側の圧力−フィルター出側の圧力である。
【００４０】
又、濾過を行う時の温度は３０〜１１０℃であることが好ましい。温度は高い方がインライン添加液の粘度が低下し、濾過するときの圧力を低下することができるため好ましい。溶剤の沸点以上温度範囲に設定する場合は、圧力を溶剤が沸騰しないように調整する。通常の設備で設定できる圧力範囲から３０〜１１０℃が好ましい。
【００４１】
本発明の製造方法においては主ドープにインラインで添加される添加液が、微粒子を含むことが好ましく、これを主ドープに含有するよりも微粒子物質の分散や濾過等による工数を少なくすることができる。
【００４２】
本発明において用いられる微粒子については後述する如何なるものにおいてもよいが、微粒子のうちではケイ素を含むものが濁度が低くなる点で好ましく、特に二酸化珪素が好ましい。更に、二酸化珪素微粒子の１次平均粒子径が２０ｎｍ以下であり、かつ見掛比重が７０ｇ／リットル以上の二酸化珪素微粒子であることが好ましい。
【００４３】
送液を行うポンプには回転ポンプと、往復動ポンプがある。回転ポンプには、ギヤポンプ、スクリューポンプ、カムポンプなどがあり、一般にケーシング内部で殆ど間隙の無いようにつくられた歯車、仕切板、スクリューなどを回転し、液体をその間隙に閉じこめて押し動かして輸送するものである。これらの例としては川崎重工業（株）製ギヤポンプＨ３ＣＭがある。又、往復動ポンプには、プランジャーポンプ、ダイヤフラムポンプなどのポンプがあり、ピストンやプランジャーなどの往復運動により間欠的に液を送るものである。単動は１往復につき２回の吸い込み及び吐出を行う。間欠的に液を送るため脈動が発生する。これを平均化するために２連、３連にシリンダー数を増やして使用することが好ましい。
【００４４】
これらの例としては富士テクノ工業（株）製プランジャーポンプＨＹＳＡ−１６、日揮装（株）製ミルフロー制御容量ポンプＣ２３Ｙ−１．５Ｆ−１４Ｄ１Ｄ等がある。
【００４５】
主ドープにインライン添加される添加液の送液は、上記のうち往復動ポンプで送液される事が好ましい。ギアポンプのような回転ポンプにおいては添加液の液層中に微粒子分散液が狭い間隙を通過する構造になっており、凝集物がそこで発生しやすいためと本発明者らは考えている。特に、インラインミキサーにて混合を行う直前に設けられた金属フィルターに送液を行うポンプにおいては、ダイアフラムポンプやプランジャーポンプ等の往復動ポンプを用いることが好ましく、それによりフィルターへの負荷を大幅に低減できる。
【００４６】
上記の製造方法により得られた光学フィルムは、セルロースエステルフィルムであり、液晶表示装置等に用いられる偏光板用保護フィルム、位相差フィルム、視野角拡大フィルム、プラズマディスプレイに用いられる反射防止フィルムなどの各種機能フィルム、又、有機ＥＬディスプレイ等で使用される各種機能フィルム等にも利用することができる。
【００４７】
本発明に用いられるセルロースエステルとしては、セルロースの低級脂肪酸エステルであることが好ましい。
【００４８】
セルロースエステルの低級脂肪酸エステルにおける低級脂肪酸とは炭素原子数が６以下の脂肪酸を意味し、例えば、セルロースアセテート、セルロースプロピオネート、セルロースブチレート等がセルロースの低級脂肪酸エステルの好ましい例として挙げられる。例えば、２〜４のアシル基を置換基として有し、アセチル基の置換度をＸ、またプロピオニル基またはブチリル基の置換度をＹとして、下記式（Ｉ）及び（II）
（Ｉ）  ２．６≦Ｘ＋Ｙ≦３．０
（II）  ０≦Ｘ≦２．５
を同時に満たすセルロースエステルを有機溶媒に溶解させてセルロースエステルドープとし、該ドープを用いて溶液流延製膜法で製膜することが好ましい。
【００４９】
本発明に係わるセルロースエステルの原料のセルロースとしては、特に限定はないが、綿花リンター、木材パルプ、ケナフなどを挙げることができる。又、それらから得られたセルロースエステルはそれぞれ任意の割合で混合使用することができる。本発明に係わるセルロースエステルは、セルロース原料をアシル化剤が酸無水物（無水酢酸、無水プロピオン酸、無水酪酸）である場合には、酢酸のような有機酸やメチレンクロライド等の有機溶媒を用い、硫酸のようなプロトン性触媒をもちいて反応される。
【００５０】
アシル化剤が酸クロライド（ＣＨ3ＣＯＣｌ、Ｃ2Ｈ5ＣＯＣｌ、Ｃ3Ｈ7ＣＯＣｌ）の場合には、触媒としてアミンのような塩基性化合物を用いて反応が行われる。具体的には、特開平１０−４５８０４号に記載の方法等を参考にして合成することができる。又、本発明に係わるセルロースエステルは各置換度にあわせて上記アシル化剤量を調整混合して反応させたものであり、セルロースエステルはこれらアシル基がセルロース分子の水酸基に反応する。
【００５１】
セルロース分子はグルコースユニットが多数連結したものからなっており、グルコースユニットに３個の水酸基がある。この３個の水酸基にアシル基が誘導された数を置換度（モル％）という。例えば、セルローストリアセテートはグルコースユニットの３個の水酸基全てにアセチル基が結合している。
【００５２】
本発明に係わるセルロースエステルとしては、セルロースアセテートプロピオネート、セルロースアセテートブチレート、又はセルロースアセテートプロピオネートブチレートのようなアセチル基の他にプロピオネート基或いはブチレート基が結合したセルロースエステルが挙げられる。
【００５３】
尚、プロピオネートは、ｎ−の他に、ｉｓｏ−、ブチレートは、ｎ−の他に、ｉｓｏ−、ｓｅｃ−、ｔｅｒｔ−をそれぞれ含む。
【００５４】
プロピオネート基を置換基として含むセルロースアセテートプロピオネートは耐水性が優れ、液晶画像表示装置用のフィルムとして有用である。
【００５５】
アシル基の置換度の測定方法はＡＳＴＭ−Ｄ８１７−９６の規定に準じて測定することができる。
【００５６】
本発明に係わるセルロースエステルの数平均分子量は７０，０００〜２５０，０００の範囲が、成型した場合の機械的強度が強く、かつ、適度なドープ粘度となり好ましく、更に好ましくは、８０，０００〜１５０，０００である。
【００５７】
本発明に係わる光学フィルムを用いた偏光板の主たる構成要素である偏光膜とは、一定方向の偏波面の光だけを通す素子であり、現在知られている代表的な偏光膜は、ポリビニルアルコール系偏光フィルムで、これはにポリビニルアルコール系フィルムにヨウ素を染色させたものと二色性染料を染色させたものがある。これらは、ポリビニルアルコール水溶液を製膜し、これを一軸延伸させて染色するか、染色した後一軸延伸し、好ましくはホウ素化合物で耐久性処理を行ったものが用いられている。該偏光膜の面上に本発明の透明な光学フィルムを偏光板用保護フィルムとして張り合わされて偏光板を形成する。
【００５８】
本発明の光学フィルムに用いるセルロースエステルフィルムの製造方法について説明する。
【００５９】
本発明において、セルロースエステルが溶解しているドープ液とは、セルロースエステルが溶剤（溶媒）に溶解している状態であり、前記ドープ液には、可塑剤を加える、勿論、必要によりこの他の添加剤を加えることも出来る。ドープ液中のセルロースエステルの濃度としては、１０〜３０質量％が好ましく、更に好ましくは、１８〜２３質量％である。
【００６０】
本発明で用いられる溶剤は、単独でも併用でもよいが、良溶剤と貧溶剤を混合して使用することが、生産効率の点で好ましく、更に好ましくは、良溶剤と貧溶剤の混合比率は良溶剤が７０〜９５質量％であり、貧溶剤が３０〜５質量％である。
【００６１】
本発明に用いられる良溶剤、貧溶剤とは、使用するセルロースエステルを単独で溶解するものを良溶剤、単独で膨潤するかまたは溶解しないものを貧溶剤と定義している。そのため、セルロースエステルの結合酢酸量によっては、良溶剤、貧溶剤が変わり、例えばアセトンを溶剤として用いるときには、セルロースエステルの結合酢酸量５５％では良溶剤になり、結合酢酸量６０％では貧溶剤となってしまう。
【００６２】
本発明に用いられる良溶剤としては、メチレンクロライド等の有機ハロゲン化合物やジオキソラン類、酢酸メチルなどが挙げられる。
【００６３】
また、本発明に用いられる貧溶剤としては、例えば、メタノール、エタノール、ｎ−ブタノール、シクロヘキサン等が好ましく用いられる。
【００６４】
上記記載のドープ液を調製する時の、セルロースエステルの溶解方法としては、一般的な方法を用いることができるが、好ましい方法としては、セルロースエステルを貧溶剤と混合し、湿潤あるいは膨潤させ、さらに良溶剤と混合する方法が好ましく用いられる。このとき加圧下で、溶剤の常温での沸点以上で、かつ溶剤が沸騰しない範囲の温度で加熱し、攪拌しながら溶解する方法が、ゲルやママコと呼ばれる塊状未溶解物の発生を防止するため、より好ましい。
【００６５】
加圧は窒素ガスなどの不活性気体を圧入する方法や、加熱による溶剤の蒸気圧の上昇によって行ってもよい。加熱は外部から行うことが好ましく、例えばジャケットタイプのものは温度コントロールが容易で好ましい。
【００６６】
溶剤を添加しての加熱温度は、使用溶剤の沸点以上で、かつ該溶剤が沸騰しない範囲の温度が好ましく例えば６０℃以上、７０〜１１０℃の範囲に設定するのが好適である。又、圧力は設定温度で、溶剤が沸騰しないように調整される。
【００６７】
溶解後は冷却しながら容器から取り出すか、または容器からポンプ等で抜き出して熱交換器などで冷却し、これを製膜に供する。このときの冷却温度は常温まで冷却してもよいが、沸点より５〜１０℃低い温度まで冷却し、その温度のままキャスティングを行うほうが、ドープ粘度を低減できるためより好ましい。
【００６８】
キャスト工程における支持体はベルト状もしくはドラム状のステンレス鋼を鏡面仕上げした支持体が好ましく用いられる。キャスト工程の支持体の温度は一般的な温度範囲０℃〜溶剤の沸点未満の温度で、流延することができるが、０〜３０℃の支持体上に流延するほうが、ドープをゲル化させ剥離限界時間をあげられるため好ましく、５〜１５℃の支持体上に流延することがさらに好ましい。剥離限界時間とは透明で平面性の良好なフィルムを連続的に得られる流延速度の限界において、流延されたドープが支持体上にある時間をいう。剥離限界時間は短い方が生産性に優れていて好ましい。
【００６９】
流延（キャスト）される側の支持体の表面温度は、１０〜５５℃、溶液の温度は、２５〜６０℃、更に溶液の温度を支持体の温度より０℃以上高くするのが好ましく、５℃以上に設定するのが更に好ましい。
【００７０】
溶液温度、支持体温度は、高いほど溶媒の乾燥速度が速くできるので好ましいが、あまり高すぎると発泡したり、平面性が劣化する場合がある。
【００７１】
支持体の温度の更に好ましい範囲は、２０〜４０℃、溶液温度の更に好ましい範囲は、３５〜４５℃である。
【００７２】
また、剥離する際の支持体温度を１０〜４０℃、更に好ましくは、１５〜３０℃にすることでフィルムと支持体との密着力を低減できるので、好ましい。
【００７３】
製造時のセルロースエステルフィルムが良好な平面性を示すためには、支持体から剥離する際の残留溶媒量は、１０〜８０％が好ましく、更に好ましくは、２０〜４０％であり、特に好ましくは、２０〜３０％である。
【００７４】
本発明においては、残留溶媒量は下記式で定義される。
【００７５】
残留溶媒量＝（加熱処理前質量−加熱処理後の質量）／（加熱処理後質量）×１００％
尚、残留溶媒量を測定する際の、加熱処理とは、フィルムを１１５℃で１時間の加熱処理を行うことを表す。
【００７６】
支持体とフィルムを剥離する際の剥離張力は、通常２００〜２５０Ｎｅｗｔｏｎ／ｍで剥離が行われるが、セルロースエステルの単位質量あたりの紫外線吸収剤の含有量が多く、且つ、従来よりも薄膜化されている本発明のセルロースエステルフィルムは、剥離の際にシワが入りやすいため、剥離できる最低張力から１７０Ｎｅｗｔｏｎ／ｍ以内の力で剥離することが好ましく、更に好ましくは、最低張力から１４０Ｎｅｗｔｏｎ／ｍ以内の力で剥離することである。
【００７７】
また、セルロースエステルフィルムの乾燥工程においては、支持体より剥離したフィルムを更に乾燥し、残留溶媒量を３質量％以下にすることが好ましい、更に好ましくは、０．５質量％以下である。
【００７８】
フィルム乾燥工程では一般にロール懸垂方式か、ピンテンター方式でフィルムを搬送しながら乾燥する方式が採られる。液晶表示部材用としては、ピンテンター方式で幅を保持しながら乾燥させることが、寸法安定性を向上させるために好ましい。特に支持体より剥離した直後の残留溶剤量の多いところで幅保持を行うことが、寸法安定性向上効果をより発揮するため特に好ましい。フィルムを乾燥させる手段は特に制限なく、一般的に熱風、赤外線、加熱ロール、マイクロ波等で行う。簡便さの点で熱風で行うのが好ましい。乾燥温度は４０〜１５０℃の範囲で３〜５段階の温度に分けて、段々高くしていくことが好ましく、８０〜１４０℃の範囲で行うことが寸法安定性を良くするためさらに好ましい。
【００７９】
セルロースエステルフィルムには可塑剤が含有されるのが好ましい。用いることのできる可塑剤としては特に限定はないが、リン酸エステル系では、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等、フタル酸エステル系では、ジエチルフタレート、ジメトキシエチルフタレート、ジメチルフタレート、ジオクチルフタレート、ジブチルフタレート、ジ−２−エチルヘキシルフタレート等、グリコール酸エステル系では、トリアセチン、トリブチリン、ブチルフタリルブチルグリコレート、エチルフタリルエチルグリコレート、メチルフタリルエチルグリコレート、ブチルフタリルブチルグリコレート等を単独あるいは併用するのが好ましい。
【００８０】
これらの可塑剤を含有することにより、寸法安定性、耐水性に優れたフィルムが得られるため特に好ましい。
【００８１】
本発明においては前述の紫外線吸収剤とこれらの可塑剤のうち融点２０℃以下の可塑剤を併用することが加工性に優れ、前記異物故障や面品質の上で好ましい。融点２０℃以下の可塑剤としては、融点が２０℃以下であれば特に限定されず、上記可塑剤の中から選ぶことができる。例えば、トリクレジルホスフェート、クレジルジフェニルホスフェート、トリブチルホスフェート、ジエチルフタレート、ジメチルフタレート、ジオクチルフタレート、ジブチルフタレート、ジ−２−エチルヘキシルフタレート、トリアセチン、エチルフタリルエチルグリコレート等をあげることができる。これらの可塑剤を単独あるいは併用するのも好ましい。
【００８２】
本発明中の融点とは、共立出版株式会社出版の化学大辞典に記載されている真の融点を融点としている。
【００８３】
これらの可塑剤の使用量は、フィルム性能、加工性等の点で、セルロースエステルに対して１〜１５質量％が好ましい。液晶表示部材用としては、寸法安定性の観点から５〜１５質量％が更に好ましく、特に好ましくは、７〜１２質量％である。
【００８４】
又、光学フィルムに含まれる全可塑剤の内、１０質量％以上が２０℃以下の可塑剤であることが好ましく、２０質量％以上がさらに好ましい。
【００８５】
またセルロースエステルに対して融点が２０℃以下の可塑剤の含有量は１質量％〜１０質量％が好ましく、更に好ましくは、３質量％〜７質量％である。
【００８６】
加工性とはベースフィルムや液晶表示部材をスリット加工や打ち抜き加工する際の加工のしやすさのことで、加工性が悪いと切断面がノコギリ状になり切り屑が発生し、製品に付着して異物故障となるため好ましくない。
【００８７】
またセルロースエステルに対して紫外線吸収剤をポリマーの固形分の総和に対する質量％で、０．０１〜３．０質量％、好ましくは、０．５〜２．０質量％、より好ましくは０．８〜２．０質量％程度添加してもよい。紫外線吸収剤の使用量が３．０質量％より多いと透明性が悪くなり、フィルムが黄色く着色する傾向があり好ましくない。例えばオキシベンゾフェノン系化合物、ベンゾトリアゾール系化合物、サリチル酸エステル系化合物、ベンゾフェノン系化合物、シアノアクリレート系化合物、ニッケル錯塩系化合物などがあげられるが、これらに限定されない。
【００８８】
本発明の上記の紫外線吸収剤において、分配係数が９．２以上の紫外線吸収剤を含有していることが好ましく、１０．０以上がさらに好ましく、１０．１以上がさらに好ましく、１０．３以上が最も好ましい。分配係数が大きい程ロール汚れが発生しにくく、異物や押され故障が減少するため好ましい。
【００８９】
分配係数が大きいほど、ロール汚れが発生しにくく、異物や押され故障が減少する理由は完全に明らかではないが、分配係数が大きくなることにより、結晶化しにくくなる効果が効いていると考えられる。このために硬い異物にならず、上記故障が減少することが考えられる。
【００９０】
分配係数とは以下の式で定義できるオクタノールと水の分配率を表す。
【００９１】
ｌｏｇＰｏ／ｗ  Ｐｏ／ｗ＝Ｓｏ／Ｓｗ
Ｓｏ：２５℃でｎ−オクタノール中での該有機化合物の溶解度
Ｓｗ：２５℃で純水中での該有機化合物の溶解度
これらはこの通りにｎ−オクタノールと水を用いて測定することも出来るが、本発明においては、これら分配係数は、ＨＰＣＬによる計算法を用いた。これは高速クロマトグラフィーを用いる方法であり、ＯＥＣＤガイドライン１１７分配係数（ｎ−オクタノール／水）高速クロマトグラフィー法（１９８９年３月３０日採択）に記載されているもので、ＨＰＬＣの測定条件を以下に示す。
【００９２】
装置：ＬＣモジュール（ウォーターズ社製）
カラム：イナートシルＯＤＳ−２  ２５０ｍｍ×４．６ｍｍ（ＧＬサイエンス社製）
温度：４０℃
溶離液：メタノール：１％リン酸水溶液＝９０：１０
流量：１．０ｍｌ／ｍｉｎ
検出波長：２１０ｎｍ
注入サンプル：約５０ｐｐｍのメタノール溶液
又、光学フィルムは３８０ｎｍにおける透過率が８％以下であることが好ましく、５％以下がさらに好ましい。３８０ｎｍにおける透過率の低い光学フィルムが偏光板を作製したときの耐光性に優れるため好ましい。
【００９３】
上記、紫外線吸収剤は樹脂フィルムに対し質量で０．５％以上含有されていることが好ましい。これ以下では、紫外線吸収効果が小さく、余りに多すぎるとブリーディングを起こし、又、フィルム強度も損なうので、総量で１０％以下が好ましい。
【００９４】
分配係数９．２以上の紫外線吸収剤と前記の融点が２０℃以下の可塑剤を組み合わせて使うと、ロール汚れが良化するため好ましい。
【００９５】
前記の紫外線吸収剤のうち、本発明に用いられる好ましい紫外線吸収剤は、以下に示す一般式１で表されるものである。
【００９６】
【化１】
2006315408.tif 000002
【００９７】
式中、Ｒ1、Ｒ2、Ｒ3、Ｒ4、Ｒ5は一価の有機基であり、Ｒ1、Ｒ2、Ｒ3、Ｒ4、Ｒ5はそれぞれ同じでも異なっていてもよい。但し、Ｒ1、Ｒ2、Ｒ3の少なくとも１つは総炭素数１０〜２０の無置換の分岐または直鎖のアルキル基である。
【００９８】
ここで、一価の有機基としては、水素原子、ハロゲン原子、ニトロ基、ヒドロキシル基、アルキル基、アルケニル基、アリール基、アルコキシ基、アシルオキシ基、アリールオキシ基、アルキルチオ基、アリールチオ基、モノ又はジアルキルアミノ基、アシルアミノ基又は５〜６員の複素環基等を表す。
【００９９】
Ｒ1、Ｒ2、Ｒ3の少なくとも１つは総炭素数１０〜２０の無置換の分岐または直鎖のアルキル基であるが、更に好ましいのは総炭素数１１〜１８であり、最も好ましいのは総炭素数１２〜１５である。この範囲にあるとき、分配係数が上記の好ましい範囲となり、ロール汚れが減少すると同時に樹脂との相溶性にも優れる。総炭素数の多い方がロール汚れが減少する点で優れ、総炭素数の少ない方が樹脂との相溶性に優れる。余り炭素数が多くなると樹脂との相溶性が損なわれる。これらの紫外線吸収剤の具体的な化合物例を以下にあげるが、これらに限定されるものではない。
【０１００】
【化２】
2006315408.tif 000003
【０１０１】
又、好ましい紫外線吸収剤は、以下の一般式２で表される。
【０１０２】
【化３】
2006315408.tif 000004
【０１０３】
式中、Ｒ1、Ｒ2、Ｒ4、Ｒ5は一価の有機基であり、一般式１におけるＲ1〜Ｒ5と同じものを表す。又、Ｒ6は分岐のアルキル基である。
【０１０４】
分岐のアルキル基としてはイソプロピル基、イソブチル基等の炭素数３〜２０  迄の分岐のアルキル基であり、好ましくは炭素数３〜１８、更に好ましくは３〜１５である。
【０１０５】
これらの具体例としては、以下の化合物が挙げられるが、これらに限定されない。
【０１０６】
【化４】
2006315408.tif 000005
【０１０７】
本発明のセルロースエステルフィルムは、高い寸法安定性、良好な紫外線カット性能から液晶表示用部材に用いられるのが好ましい。液晶表示用部材とは液晶表示装置に使用される部材のことで、例えば、偏光板、偏光板用保護フィルム、位相差板、反射板、視野角向上フィルム、防眩フィルム、無反射フィルム、帯電防止フィルム等があげられる。上記記載の中でも、寸法安定性に対しても厳しい要求のある偏光板、偏光板用保護フィルムにおいて、本発明のセルロースエステルフィルムは更に好ましく用いられる。
【０１０８】
本発明の光学フィルムには、マット剤として加える微粒子は主ドープに添加してもよいが、前記のように、添加液に加えるのが生産性の上からは好ましい。添加液に添加し光学フィルムに含有せしめる又、主ドープに含有せしめてもよいが、微粒子としてはいかなるものも用いることが出来る。
【０１０９】
本発明に使用される微粒子としては無機化合物の例として、二酸化珪素、二酸化チタン、酸化アルミニウム、酸化ジルコニウム、炭酸カルシウム、炭酸カルシウム、タルク、クレイ、焼成カオリン、焼成珪酸カルシウム、水和ケイ酸カルシウム、ケイ酸アルミニウム、ケイ酸マグネシウム及びリン酸カルシウムを挙げることができる。酸化ジルコニウムの微粒子は、例えば、アエロジルＲ９７６及びＲ８１１（以上日本アエロジル（株）製）の商品名で市販されており、使用することができる。しかしながら、微粒子はケイ素を含むものが濁度が低くなる点で好ましく、特に二酸化珪素が好ましい。これらの例としては、アエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル（株）製）の商品名で市販されているものがあり、使用することができる。更に、二酸化珪素微粒子の１次平均粒子径が２０ｎｍ以下であり、かつ見掛比重が７０ｇ／リットル以上の二酸化珪素微粒子であることが好ましい。これらを満足する二酸化珪素の微粒子としては、例えば、アエロジル２００Ｖ、アエロジルＲ９７２Ｖがあり、光学フィルムの濁度を低く保ちながら、摩擦係数をさげる効果が大きいため特に好ましい。
【０１１０】
又、ポリマーの例として、シリコーン樹脂、弗素樹脂及びアクリル樹脂を挙げることができ、シリコーン樹脂が好ましく、特に三次元の網状構造を有するものが好ましく、例えば、トスパール１０３、同１０５、同１０８、同１２０、同１４５、同３１２０及び同２４０（以上東芝シリコーン（株）製）の商品名で市販されており、使用することができる。
【０１１１】
又、その他、フィルムの耐熱性を向上させる目的で、ヒンダードフェノール系の化合物等を加えてもよく、これらの化合物の添加量は、セルロースエステルに対して質量割合で１ｐｐｍ〜１．０％が好ましく、１０〜１０００ｐｐｍが更に好ましい。
【０１１２】
又、このほかに、カルシウム、マグネシウムなどのアルカリ土類金属の塩などの熱安定剤を加えてもよい。
【０１１３】
上記の他に、更に、帯電防止剤、難燃剤、滑り剤等も適宜添加してよい。
【０１１４】
図１は本発明の光学フィルムを製造する装置の一例である。
【０１１５】
主ドープ溶解タンク１は、セルロースエステルをメチレンクロライド等の溶剤（溶媒）に１０〜３０質量％の濃度で溶解させ主ドープ液を調製するタンクである。主ドープには、可塑剤、必要によりこの他の添加剤を加えることも出来る。
【０１１６】
上記構成成分を主ドープ溶解タンク１に投入し、加熱、攪拌しながら溶解し、送液ポンプ２にてプレスフィルター３で濾過し主ドープストックタンク４に送られる。
【０１１７】
一方、添加液は、例えば、添加液ミキシングタンク１０に添加液成分を投入し、混合し溶解した後、必要ならフィルター１２にて濾過を行い再び添加液ミキシングタンク１０に戻す。次いで、二酸化珪素分散液を加えて充分混合し添加液を調製し、更にフィルター１２にて添加液を送液ポンプ１１添加液ミキシングタンクに循環しつつ濾過し、添加液ストックタンク１３に切替弁１６を切り替えることにより送液する。
【０１１８】
次いで、主ドープストックタンク４から送液ポンプ５によりフィルター６を通し濾過しながら送液し、一方、添加液ストックタンク１３から添加液を送液ポンプ１４（例えばプランジャーポンプ）を通しインラインミキサー７（例えば東レ静止型管内混合器Ｈｉ−Ｍｉｘｅｒ  ＳＷＪ）に送り、これを主ドープと混合する。
【０１１９】
インラインミキサー７で混合されたドープは次いで、ベルト流延装置９上に、必要な温度条件で流延ダイ８から均一に流延される。支持体上で、残留溶媒を適度に蒸発させ、支持体から剥離する。図示されていないが剥離したセルローストリアセテートフィルムはこの後、一定幅にスリットされ、その後、乾燥ゾーンを多数のロールで搬送させながら乾燥を終了させる。
【０１２０】
図２は本発明の光学フィルムの製造装置の別の例である。
【０１２１】
図２においては、前記図１におけるフィルター１２が省略されており、代わりに送液ポンプ１４によりインラインミキサー７に送る途中、インライン添加される直前に金属製（ステンレス鋼）フィルター１５が設置されているものである。
【０１２２】
図３は更に別の一例を示す図であり、ここでは図１の装置に更に、添加液をインラインミキサーに送液し、主ドープ液と混合する直前に金属（ステンレス鋼）製のフィルター１５が付設されているものである。
【実施例】
【０１２３】
以下、実施例により本発明の態様を具体的に説明するが、本発明はこれらにより限定されるものではない。
【０１２４】
実施例１
図１の工程図に従ってトリアセチルセルロースフィルムを作製した。
【０１２５】
〈試料１０１〜１２０〉
（主ドープ液Ａの調製）
リンター綿から合成されたトリアセチルセルロース          ８５質量部
木材パルプから合成されたトリアセチルセルロース          １５質量部
エチルフタリルエチルグリコレート                      ２．２質量部
トリフェニルホスフェート                              ９．５質量部
メチレンクロライド                                    ４７５質量部
エタノール                                              ５０質量部
以上を主ドープ溶解タンク１に投入し、加熱し、撹拌しながら、完全に溶解し、プレスフィルター３で濾過し、主ドープ液を調製し、主ドープストックタンク４に送液した。
【０１２６】
（酸化珪素分散液Ａ）
アエロジル２００Ｖ（日本アエロジル（株）製）            １０質量部
（一次粒子の平均径１２ｎｍ、見掛け比重１００ｇ／リットル）
エタノール                                              ９０質量部
以上をディゾルバーで３０分間撹拌混合した後、マントンゴーリンで分散を行った。分散後の液濁度は９３ｐｐｍであった。
【０１２７】
（添加液Ａの作製）
紫外線吸収剤Ｔｉ−３２６（チバ・スペシャルティ・ケミカルズ（株）製）
３．７質量部
紫外線吸収剤Ｔｉ−１０９（チバ・スペシャルティ・ケミカルズ（株）製）
６．２質量部
紫外線吸収剤Ｔｉ−１７１（チバ・スペシャルティ・ケミカルズ（株）製）
６．２質量部
リンター綿から合成されたトリアセチルセルロース            ４質量部
メチレンクロライド                                    １００質量部
以上を添加液ミキシングタンク１０に投入し、加熱し、撹拌しながら、完全に溶解し、添加液ミキシングタンク１０に循環させながらフィルター１２で濾過をした。フィルター１２には表１記載のフィルターＡ４をセットして濾過を行った。
【０１２８】
又、濾過回数は以下の式で計算した。
【０１２９】
濾過回数＝濾過時間（ｍｉｎ）／（添加液ミキシングタンクの液量（リットル）／濾過流量（リットル／ｍｉｎ））
【０１３０】
【表１】
2006315408.tif 000006
【０１３１】
フィルターの粒子捕集率については以下の方法で測定した。
【０１３２】
（粒子捕集率）
ＪＩＳ  Ｚ８９０１に規定される試験用粉体１の８種（使用材料  関東ローム）の０．５ｐｐｍ水分散液を１０リットル／ｍｉｎで濾過し、自動粒子カウンターにて原液及び濾液の粒子数を計測し、５〜１０μｍの粒子捕集率を求めた。この時使用したフィルターはサイズは２５０ｍｍ×φ６０ものを１本用い、フィルターでの濾過回数は１回であった。
【０１３３】
粒子捕集率（％）＝（原液中の個数−濾液中の個数）／（原液中の個数）×１００
前記紫外線吸収剤及びトリアセチルセルロースからなる液に前記酸化珪素分散液Ａを１０質量部撹拌しながら加えて、さらに３０分間撹拌し、添加液Ａを作製した。添加液Ａを、前記表１に示すフィルターをフィルター１２にセットし、添加液ミキシングタンク１０に循環させながら表２に示す条件で濾過し、添加液ストックタンク１３に送液し、添加液Ａ−１を調製した。この時のフィルターサイズは２５０ｍｍ×φ６０でありこれを３本用い濾過を行った。また濾過した添加液Ａの量は５０リットルであった。濾過回数は以下の式で計算した。
【０１３４】
濾過回数＝濾過時間（ｍｉｎ）／（添加液ミキシングタンクの液量（リットル）／濾過流量（リットル／ｍｉｎ））
主ドープストックタンク４から送液ポンプ５で濾過しながら送液し、主ドープ１００質量部に対して添加液Ａ−１を１．５質量部の割合になるように添加液ストックタンク１３から送液ポンプ１４（プランジャホンプ）で加えて、インラインミキサー７（東レ静止型管内混合機  Ｈｉ−Ｍｉｘｅｒ  ＳＷＪ）で十分混合し、次いでベルト流延装置９を用い、温度３３℃、１５００ｍｍ幅でステンレスバンド支持体に流延ダイ８から均一に流延した。ステンレスバンド支持体で、残留溶媒量が２５％になるまで溶媒を蒸発させ、剥離張力１３０Ｎｅｗｔｏｎ／ｍでステンレスバンド支持体上から剥離した。剥離したセルローストリアセテートフィルムを１３００ｍｍ幅にスリットし、その後、乾燥ゾーンを多数のロールで搬送させながら乾燥を終了させ、１１００ｍｍ幅にスリットし、セルローストリアセテートフィルム試料１０１を作製した。このときのセルローストリアセテートフィルムの膜厚は４０μｍであった。
【０１３５】
又、試料１０１は濾過する添加液の量を５００リットルにかえたものも同様にして作製した。
【０１３６】
試料１０１の添加液Ａを濾過するフィルター条件を表１に示すようにかえた以外は同様にしてそれぞれ２つずつの試料１０２〜１２０を作製した。
【０１３７】
試料１１０と試料１１４の動摩擦係数を測定したところ、試料１１０は０．８で試料１１４は１．１であった。試料１１０の方が動摩擦係数が低く好ましい。尚、動摩擦係数の測定は以下のようにして行った。
【０１３８】
フィルム表面と裏面間の動摩擦係数（μ）について、ＪＩＳ−Ｋ−７１２５（１９８７）に準じ、フィルムの表裏面が接触するように切り出し、２００ｇのおもりを載せ、サンプル移動速度１００ｍｍ／分、接触面積８０ｍｍ×２００ｍｍの条件で重りを水平に引っ張り、重りが移動中の平均荷重（Ｆ）を測定し、下記式より求めた。
【０１３９】
動摩擦係数＝Ｆ（ｇｆ）／おもりの重さ（ｇｆ）
又、作製した試料について以下のように初期異物を評価した。
【０１４０】
（初期異物）
ベルト流延装置の巻き取り部の直前にオンライン欠陥検査機を設置し、流延開始から１時間後のセルローストリアセテートフィルム１００ｍ2あたりの１００μｍ以上の異物故障数をカウントした。
【０１４１】
【表２】
2006315408.tif 000007
【０１４２】
実施例２
図２の工程図に従ってトリアセチルセルロースフィルムを作製した。
【０１４３】
〈試料２０１〜２１３〉
（主ドープ液Ａの調製）
リンター綿から合成されたトリアセチルセルロース          ８５質量部
木材パルプから合成されたトリアセチルセルロース          １５質量部
エチルフタリルエチルグリコレート                      ２．２質量部
トリフェニルホスフェート                              ９．５質量部
メチレンクロライド                                    ４７５質量部
エタノール                                              ５０質量部
以上を主ドープ溶解タンク１に投入し、加熱し、撹拌しながら、完全に溶解し、プレスフィルター３で濾過し、主ドープストックタンク４に送液し、主ドープ液を調製した。
【０１４４】
（酸化珪素分散液Ａ）
アエロジル２００Ｖ（日本アエロジル（株）製）            １０質量部
（一次粒子の平均径１２ｎｍ、見掛け比重１００ｇ／リットル）
エタノール                                              ９０質量部
以上をディゾルバーで３０分間撹拌混合した後、マントンゴーリンで分散を行った。分散後の液濁度は９３ｐｐｍであった。
【０１４５】
（添加液Ａの作製）
紫外線吸収剤Ｔｉ−３２６（チバ・スペシャルティ・ケミカルズ（株）製）
３．７質量部
紫外線吸収剤Ｔｉ−１０９（チバ・スペシャルティ・ケミカルズ（株）製）
６．２質量部
紫外線吸収剤Ｔｉ−１７１（チバ・スペシャルティ・ケミカルズ（株）製）
６．２質量部
リンター綿から合成されたトリアセチルセルロース            ４質量部
メチレンクロライド                                    １００質量部
以上を添加液ミキシングタンク１０に投入し、加熱し、撹拌しながら、完全に溶解した。これに酸化珪素分散液Ａを１０質量部撹拌しながら加えて、さらに３０分間撹拌し、添加液Ａを作製し、送液ポンプ１１で添加液ストックタンク１３に送液した。
【０１４６】
主ドープストックタンク４から送液ポンプ５で濾過しながら送液し、主ドープ１００質量部に対して添加液Ａを１．５質量部の割合になるように添加液ストックタンク１３から送液ポンプ１４（プランジャホンプ）で送液し、インライン添加直前にフィルター１５で濾過した後、加えてインラインミキサー７（東レ静止型管内混合機  Ｈｉ−Ｍｉｘｅｒ、ＳＷＪ）で十分混合し、次いでベルト流延装置９を用い、温度３３℃、１５００ｍｍ幅でステンレスバンド支持体に流延ダイ８から均一に流延した。フィルター１５には表３に記載のフィルターＢ１をセットして濾過を行った。ステンレスバンド支持体で、残留溶媒量が２５％になるまで溶媒を蒸発させ、剥離張力１２７Ｎ／ｍでステンレスバンド支持体上から剥離した。剥離したセルローストリアセテートフィルムを１３００ｍｍ幅にスリットし、その後、乾燥ゾーンを多数のロールで搬送させながら乾燥を終了させ、１１００ｍｍ幅にスリットし、セルローストリアセテートフィルム試料２０１を作製した。このときのセルローストリアセテートフィルムの膜厚は４０μｍであった。
【０１４７】
試料２０１のインライン添加直前のフィルター１５を表４に示すようにかえて濾過した以外は同様にして試料１０２〜２１３を作製した。
【０１４８】
以上の試料について以下の様な方法にて異物の評価を行った。
【０１４９】
（初期異物）
異物故障と実施例１と同様にして、流延開始から１時間後のセルローストリアセテートフィルム１００ｍ2あたりの１００μｍ以上の異物故障数をカウントした。
【０１５０】
（異物限度時間）
異物故障と同様にして、流延開始から、セルローストリアセテートフィルム１００ｍ2あたりの１００μｍ以上の異物故障数をカウントし、異物故障数が４００個を越えるまでの時間を計測した。
【０１５１】
又、フィルター１５に用いたフィルターの絶対濾過精度については、以下の方法により測定した。
【０１５２】
（絶対濾過精度）
ＪＩＳ  Ｚ  ８９０１に規定される試験用粉体２のガラスビーズと純水をビーカーに入れ、スターラーで撹拌しながら、図４に示すような装置で吸引濾過を行った。この時の原液と濾液のガラスビーズの個数を顕微鏡で観察し、以下の式で粒子捕集率を求めた。粒子捕集率９５％の時の粒子径を絶対濾過精度とした。
【０１５３】
粒子捕集率（％）＝（原液中の個数−濾液中の個数）／（原液中の個数）×１００
【０１５４】
【表３】
2006315408.tif 000008
【０１５５】
【表４】
2006315408.tif 000009
【０１５６】
実施例３
図３の工程図に従ってトリアセチルセルロースフィルムを作製した。
【０１５７】
〈試料３０１〜３１１〉
（主ドープ液Ａの調製）
リンター綿から合成されたトリアセチルセルロース          ８５質量部
木材パルプから合成されたトリアセチルセルロース          １５質量部
エチルフタリルエチルグリコレート                      ２．２質量部
トリフェニルホスフェート                              ９．５質量部
メチレンクロライド                                    ４７５質量部
エタノール                                              ５０質量部
以上を主ドープ溶解タンク１に投入し、加熱し、撹拌しながら、完全に溶解し、プレスフィルター３で濾過し、主ドープストックタンク４に送液した。主ドープ液を調製した。
【０１５８】
（酸化珪素分散液Ａ）
アエロジル２００Ｖ（日本アエロジル（株）製）            １０質量部
（一次粒子の平均径１２ｎｍ、見掛け比重１００ｇ／リットル）
エタノール                                              ９０質量部
以上をディゾルバーで３０分間撹拌混合した後、マントンゴーリンで分散を行った。分散後の液濁度は９３ｐｐｍであった。
【０１５９】
（添加液Ａの作製）
紫外線吸収剤Ｔｉ−３２６（チバ・スペシャルティ・ケミカルズ（株）製）
３．７質量部
紫外線吸収剤Ｔｉ−１０９（チバ・スペシャルティ・ケミカルズ（株）製）
６．２質量部
紫外線吸収剤Ｔｉ−１７１（チバ・スペシャルティ・ケミカルズ（株）製）
６．２質量部
リンター綿から合成されたトリアセチルセルロース            ４質量部
メチレンクロライド                                    １００質量部
以上を添加液ミキシングタンク１０に投入し、加熱し、撹拌しながら、完全に溶解し、添加液ミキシングタンク１０に循環させながらフィルター１２で濾過をした。フィルター１２には表１記載のフィルターＡ４をセットして濾過を行った。濾過回数は以下の式で計算した。
濾過回数＝濾過時間（ｍｉｎ）／（添加液ミキシングタンクの液量（リットル）／濾過流量（リットル／ｍｉｎ））
これに酸化珪素分散液Ａを１０質量部撹拌しながら加えて、さらに３０分間撹拌し、添加液Ａを作製した。添加液Ａを表１に示すフィルターをフィルター１２にセットし、添加液ミキシングタンク１０に循環させながら表１に示す条件で濾過し、添加液ストックタンク１３に送液し、添加液Ａ−１を調製した。この時のフィルターはサイズ２５０ｍｍ×φ６０のもの３本を使用した。また濾過した添加液Ａの量は５０リットルであった。濾過回数は以下の式で計算した。
濾過回数＝濾過時間（ｍｉｎ）／（添加液ミキシングタンクの液量（リットル）／濾過流量（リットル／ｍｉｎ））
主ドープストックタンク４から送液ポンプ５で濾過しながら送液し、主ドープ１００質量部に対して添加液Ａ−１を１．５質量部の割合になるように添加液ストックタンク１３から送液ポンプ１４（プランジャホンプ）で送液し、インライン添加直前にフィルター１５で濾過した後、加えてインラインミキサー７（東レ静止型管内混合機  Ｈｉ−Ｍｉｘｅｒ、ＳＷＪ）で十分混合し、次いでベルト流延装置９を用い、温度３３℃、１５００ｍｍ幅でステンレスバンド支持体に流延ダイ８から均一に流延した。フィルター１５には表６に記載の金属フィルターをセットして濾過を行った。ステンレスバンド支持体で、残留溶媒量が２５％になるまで溶媒を蒸発させ、剥離張力１２７Ｎ／ｍでステンレスバンド支持体上から剥離した。剥離したセルローストリアセテートフィルムを１３００ｍｍ幅にスリットし、その後、乾燥ゾーンを多数のロールで搬送させながら乾燥を終了させ、１１００ｍｍ幅にスリットし、セルローストリアセテートフィルム試料３０１を作製した。このときのセルローストリアセテートフィルムの膜厚は４０μｍであった。
【０１６０】
試料３０１のフィルター１３とインライン添加直前のフィルター１５を表６に示すようにかえて濾過し、また添加液Ａと主ドープ液Ａを表５記載の様に以下の添加液、主ドープ液にかえた濾過方法をかえた以外は同様にして試料３０２〜３１１を作製した。
【０１６１】
（主ドープ液Ｂの調製）
ＣＡＰ（セルロースアセテートプロピオネート：アセチル置換度２．０、
プロピオニル基置換度０．８、数平均分子量１０００００）
８５質量部
リンター綿から合成されたトリアセチルセルロース          １５質量部
エチルフタリルエチルグリコレート                      ２．２質量部
トリフェニルホスフェート                              ９．５質量部
メチレンクロライド                                    ３４０質量部
エタノール                                              ６０質量部
以上を主ドープ溶解タンクに投入し、加熱し、撹拌しながら、完全に溶解し、プレスフィルター３で濾過し、主ドープストックタンク４に送液し、主ドープ液Ｂを調製した。
【０１６２】
（主ドープ液Ｃの調製）
ＣＡＰ（セルロースアセテートプロピオネート：アセチル置換度２．０、
プロピオニル基置換度０．８、数平均分子量１０００００）
１５質量部
リンター綿から合成されたトリアセチルセルロース          ８５質量部
エチルフタリルエチルグリコレート                      ２．２質量部
トリフェニルホスフェート                              ９．５質量部
メチレンクロライド                                    ３４０質量部
エタノール                                              ６０質量部
以上を主ドープ溶解タンクに投入し、加熱し、撹拌しながら、完全に溶解し、プレスフィルター３で濾過し、主ドープストックタンク４に送液した。主ドープ液Ｃを調製した。
【０１６３】
（主ドープ液Ｄの調製）
ＣＡＰ（セルロースアセテートプロピオネート：アセチル置換度２．０、
プロピオニル基置換度０．８、数平均分子量１０００００）
１００質量部
エチルフタリルエチルグリコレート                      ２．２質量部
トリフェニルホスフェート                              ９．５質量部
メチレンクロライド                                    ３４０質量部
エタノール                                              ６０質量部
以上を主ドープ溶解タンクに投入し、加熱し、撹拌しながら、完全に溶解し、プレスフィルター３で濾過し、主ドープストックタンク４に送液した。主ドープ液Ｄを調製した。
【０１６４】
（酸化珪素分散液Ｂ）
アエロジルＲ９７２Ｖ（日本アエロジル（株）製）          １０質量部
（一次粒子の平均径１６ｎｍ、見掛け比重９０ｇ／リットル）
エタノール                                              ９０質量部
以上をディゾルバーで３０分間撹拌混合した後、マントンゴーリンで分散を行った。分散後の液濁度は１１０ｐｐｍであった。
【０１６５】
（酸化珪素分散液Ｃ）
アエロジルＲ９７２Ｖ（日本アエロジル（株）製）            ５質量部
（一次粒子の平均径１６ｎｍ、見掛け比重９０ｇ／リットル）
アエロジル２００Ｖ（日本アエロジル（株）製）              ５質量部
（一次粒子の平均径１２ｎｍ、見掛け比重１００ｇ／リットル）
エタノール                                              ９０質量部
以上をディゾルバーで３０分間撹拌混合した後、マントンゴーリンで分散を行った。分散後の液濁度は１０４ｐｐｍであった。
【０１６６】
試料３０１〜３１１について実施例２と同様に評価した結果を以下に示す。
【０１６７】
【表５】
2006315408.tif 000010
【０１６８】
【表６】
2006315408.tif 000011
【図面の簡単な説明】
【０１６９】
【図１】本発明の光学フィルムを製造する装置の一例。
【図２】本発明の光学フィルムを製造する装置の別の一例。
【図３】本発明の光学フィルムを製造する装置の別の一例。
【図４】フィルターの捕集効率の測定の概要を示す図。
【符号の説明】
【０１７０】
１  主ドープ溶解タンク
２、５、１１、１４  送液ポンプ
３  プレスフィルター
４  主ドープストックタンク
６  フィルター
７  インラインミキサー
８  流延ダイ
９  ベルト流延装置
１０  添加液ミキシングタンク
１２  フィルター
１３  添加液ストックタンク
１５  フィルター
１６  切り替え弁
Ａ  フィルター試料
Ｂ  原液
Ｃ  濾液
Ｓ  スターラー
Ｖ  バルブ
Ｍ  マノメータ
Ｐ  定圧真空ポンプ
【図１】
2006315408.tif 000012
【図２】
2006315408.tif 000013
【図３】
2006315408.tif 000014
【図４】
2006315408.tif 000015